СМЕСЬ ДЛЯ АВТОКЛАВНОГО ПЕНОБЕТОНА
AUTOCLAVE FOAM CONCRETE MIXTURE

Изобретение относится к области строительных материалов, в частности к ячеистым бетонам автоклавного твердения.
Известна смесь для изготовления пенобетона, содержащая портландцемент, песок, известь, воду и пенообразующую добавку при следующем соотношении компонентов, мас.%: портландцемент - 12,22-14,60, песок - 41,83-42,10, известь - 20,1-21,3, пенообразующая добавка на протеиновой основе - 0,07-0,08, вода - 23,4-24,3 (Хитров А.В. Получение современных автоклавных пенобетонов с учетом природы вводимых строительных пен. Автор. дис. на соискание уч. ст. к.т.н., СПб, ПГУПС, 2000, с.1-29).
19
29
15
29
Наиболее близкой к заявленной смеси является смесь для изготовления автоклавного пенобетона, состоящая из цемента, песка, извести, воды и комплексной пенообразующей добавки при следующем соотношении компонентов, мас.%: CHCOONa·3CHCOOH - 30,34-33,67, КОН - 6,88-7,64, мездровый клей - 10,67-11,83, вода - 34,11-37,86, соль жирной кислоты - 9,0-18, и следующем соотношении компонентов смеси для ячеистого пенобетона: цемент - 38-42, песок - 28-30, известь - 4,2-4,6, комплексная пенообразующая добавка - 0,4-0,7, вода - 25,4-26,7 (патент РФ №2205814, С04B 38/10, 06.05.2002).
Недостатками данных смесей являются большие сроки набора резательной прочности пенобетонным массивом-сырцом и высокое значение усадки при высыхании пенобетонных изделий.
Задачей изобретения является создание новой смеси, обеспечивающей получение автоклавного пенобетона с улучшенными характеристиками, а именно с сокращенными сроками набора резательной прочности пенобетонным массивом-сырцом и низкими значениями усадки при высыхании пенобетонных изделий.
Поставленная задача достигается тем, что смесь для автоклавного пенобетона, содержащая портландцемент, известь, песок, воду и пенообразующую добавку, дополнительно содержит отход-конденсат, образующийся в ходе производства при автоклавной обработке разрезанного пенобетонного массива-сырца при следующем соотношении компонентов, мас.%:
портландцемент - 17,52-19,90
известь - 6,9-7,18
песок - 45,17-47,05
пенообразующая добавка - 0,23-0,24
вода - 19,46-19,61
указанный отход - 8,34-8,40
ПРИМЕР КОНКРЕТНОГО ВЫПОЛНЕНИЯ
Изготовление автоклавного пенобетона.
1. Подготовка сырьевых компонентов:
2
- мокрый помол песка с получением песчаного шлама плотности ≈1,6 г/л с удельной поверхностью частиц 280-300 м/кг;
2+
2+
2+
2+
+
+
3
4
- отбор образующегося в ходе производства автоклавного конденсата в металлические емкости для остывания до t≈20°C. В состав отхода-конденсата входят ионы кальция (Ca), магния (Mg), железа (Fe), железа (Fe), гидрокарбоната (НСО ), аммония (NH ), pH 13.
2. Дозирование и загрузка в смеситель сырьевых компонентов:
- песчаный шлам с требуемыми параметрами;
- вода в соответствии с ГОСТ 23732-79;
- жидкий отход-конденсат;
- известь негашеная молотая, имеющая скорость гашения до 8 мин и содержащая активные CaO+MgO не менее 70%, «пережога» не более 2%;
3
- портландцемент ПЦ 400 Д0…Д20 и ПЦ 500 Д0…Д20, с содержанием CA не более 6%.
3. Смешивание сырьевых компонентов в смесителе.
4. Поризация смеси за счет отдельно приготовленной из раствора пенообразователя пены. В качестве пенообразователя могут быть применены: пенообразователь на протеиновой основе (Addiment SB 31L), в состав которого входят гидролизаты белков, плотность 1,09 кг/л, pH≈7…7,5; пенообразователь на основе производных карбоновых кислот («КВИН»), плотность ≈1,3 кг/л, pH≈8…9, а также пенообразователь на основе смоляных кислот - клееканифольный пенообразователь (ККПО), плотность 1,2 кг/л, pH≈8,5…9,5 (Хитров А.В. Получение современных автоклавных пенобетонов с учетом природы вводимых строительных пен. Автор. дис. на соискание уч. ст. к.т.н., СПб., ПГУПС, 2000, с.9, 15).
5. Транспортировка при помощи бетонораздатчика пенобетонной смеси в камеру выдержки и ее укладка в формы.
6. Выдержка пеномассивов до набора резательной прочности =0,028 МПа, (резательная прочность определяется пластометром, время набора резательной прочности пенобетонным массивом-сырцом показано в таблице).
7. Резка пеномассивов на изделия.
8. Автоклавная обработка изделий.
9. Образцы пенобетонных изделий после автоклавной обработки подвергают испытаниям на определение усадки при высыхании по ГОСТ 25485, результаты представлены в таблице.
Анализ полученных результатов показывает, что автоклавный пенобетон на основе предлагаемого состава имеет сокращенное время набора резательной прочности и низкую усадку при высыхании.
Ускорение набора резательной прочности пенобетонным массивом-сырцом сокращает время технологического цикла получения автоклавного пенобетона по резательной технологии и тем самым ведет к повышению производительности и снижению энергозатрат производства.